(57)【要約】【解決課題】強度が高く且つ７００℃以上の温度でろう付け加熱しても、強度が３００ＭＰａ以上である銅合金管を提供すること。【解決手段】０．３５〜１．２０質量％のＣｏと、０．２０〜０．５０質量％のＰと、を含有し、残部Ｃｕ及び不可避不純物からなる銅合金からなる銅合金管（Ａ）。【選択図】なし【特許請求の範囲】
【請求項１】
０．３５〜１．２０質量％のＣｏと、０．２０〜０．５０質量％のＰと、を含有し、残部Ｃｕ及び不可避不純物からなる銅合金からなる銅合金管（Ａ）。
【請求項２】
引張強さ（σ）が３００ＭＰａ以上であり、伸び（δ）が３０％以上であることを特徴とする請求項１記載の銅合金管（Ａ）。
【請求項３】
請求項１又は２いずれか１項記載の銅合金管（Ａ）を、７００〜９５０℃の温度で加熱する加熱処理及び冷却を行い得られる銅合金管（Ｂ）。
【請求項４】
前記加熱処理がろう付け加熱であることを特徴とする請求項３記載の銅合金管（Ｂ）。
【請求項５】
熱交換器の伝熱管であることを特徴とする請求項１又は２のいずれか１項記載の銅合金管（Ａ）。
【請求項６】
熱交換器の伝熱管であることを特徴とする請求項３又は４のいずれか１項記載の銅合金管（Ｂ）。 
【発明の詳細な説明】
【技術分野】
【０００１】
本発明は、高強度であり、且つ、ろう付け加熱の時に強度低下が少ない銅合金管に関する。
【背景技術】
【０００２】
従来より、ルームエアコン、パッケージエアコン等の空調機用熱交換器、冷凍機等の伝熱管又は冷媒配管には、銅管が使用されている。この銅管は、規定の成分に溶解及び調整され、鋳造されたビレットを、熱間にてマンドレル押出し、次いで、圧延及び抽伸等の冷間加工を行い、肉厚を薄くして、規定の寸法に仕上げることにより、製造される。更に、熱交換性能を向上させるために、上記のようにして得た銅管の内面に、らせん状の溝を形成させることが行われる。
【０００３】
このような銅管の材料として、強度、加工性、伝熱性等の諸物性、及び原材料コスト、加工コスト等の製造コストにバランスの取れた、リン脱酸銅（ＪＩＳ  Ｃ１２２０Ｔ）が使用されてきた。
【０００４】
近年、銅管には、製造コストのコストダウンの要求から、薄肉化が求められている。ところが、リン脱酸銅は、ろう付け加熱の際に、結晶粒が粗大化し、強度低下を起こすため、薄肉化は難しかった。そのため、これに替わり、薄肉化が可能な銅合金管の開発が求められている。
【０００５】
そこで、特許文献１には、重量％でＣｏ：０．０２乃至０．２％、Ｐ：０．０１乃至０．０５％を含有し、残りがＣｕ及び不可避不純物からなり、前記不可避不純物として含まれる酸素含有量を５０ｐｐｍ以下である熱交換器用継目無銅管が、特許文献２には、Ｓｎ：０．１乃至１．０質量％、Ｐ：０．００５乃至０．１質量％、Ｏ：０．００５質量％以下及びＨ：０．０００２質量％以下を含有し、残部がＣｕ及び不可避不純物からなる組成を有し、平均結晶粒径が３０μｍ以下である銅合金が開示されている。
【先行技術文献】
【特許文献】
【０００６】
【特許文献１】特開２０００−１７２８号公報（請求項１）
【特許文献２】特開２００３−２６８４６７号公報（請求項１）
【発明の概要】
【発明が解決しようとする課題】
【０００７】
しかしながら、特許文献１及び２の銅合金には、７００℃以上の温度でろう付け加熱を行うと、強度が大きく低下するという問題があった。
【０００８】
従って、本発明の目的は、強度が高く且つ７００℃以上の温度でろう付け加熱しても、強度が３００ＭＰａ以上である銅合金管を提供することにある。
【課題を解決するための手段】
【０００９】
本発明者らは、以下の本発明によって解決される。
すなわち、本発明（１）は、０．３５〜１．２０質量％のＣｏと、０．２０〜０．５０質量％のＰと、を含有し、残部Ｃｕ及び不可避不純物からなる銅合金からなる銅合金管（Ａ）を提供するものである。
【００１０】
また、本発明（２）は、本発明（１）の銅合金管（Ａ）を、７００〜９５０℃の温度で加熱する加熱処理及び冷却を行い得られる銅合金管（Ｂ）を提供するものである。
【発明の効果】
【００１１】
本発明によれば、強度が高く且つ７００℃以上の温度でろう付け加熱しても、強度が３００ＭＰａ以上である銅合金管を提供することができる。
【発明を実施するための形態】
【００１２】
本発明の銅合金管（Ａ）は、０．３５〜１．２０質量％のＣｏと、０．２０〜０．５０質量％のＰと、を含有し、残部Ｃｕ及び不可避不純物からなる銅合金管である。
【００１３】
また、本発明の銅合金管（Ｂ）は、銅合金管（Ａ）を、７００〜９５０℃の温度で加熱する加熱処理し、次いで、冷却を行うことにより得られる銅合金管である。
【００１４】
つまり、本発明において、銅合金管（Ａ）は、７００〜９５０℃の温度で加熱する加熱処理及び冷却を行う前の銅合金管であり、銅合金管（Ｂ）は、７００〜９５０℃の温度で加熱する加熱処理及び冷却を行った後の銅合金管である。
【００１５】
そして、銅合金管をろう付け加熱によりろう付けして、熱交換器を製造する熱交換器の製造方法では、銅合金管を所定の形状に加工して、他の部材と共に組み付けた後、通常、７００〜９５０℃の温度に加熱して、ろう付けが行われる。ろう付け加熱後、ろう付け加熱された熱交換器は、冷却される。よって、銅合金管をろう付け加熱によりろう付けして、熱交換器を製造する熱交換器の製造方法において、本発明の銅合金管（Ａ）は、ろう付け加熱に供される銅合金管（ろう付け加熱用の銅合金管）、すなわち、ろう付け加熱前の銅合金管であり、また、本発明の銅合金管（Ｂ）は、ろう付け加熱及び冷却により得られる銅合金管、すなわち、ろう付け加熱及び冷却後の銅合金管である。なお、銅合金管をろう付け加熱によりろう付けして、熱交換器を製造する熱交換器の製造方法においては、７００〜９５０℃の温度に加熱して行うろう付け加熱が、７００〜９５０℃の温度で加熱する加熱処理である。
【００１６】
本発明の銅合金管（Ａ）は、ＣｏとＰとを含有し、残部Ｃｕ及び不可避不純物からなる銅合金製の管材である。
【００１７】
本発明の銅合金管（Ａ）は、Ｃｏを含有し、銅合金管（Ａ）中のＣｏの含有量は、０．３５〜１．２０質量％であり、且つ、Ｐの含有量は、０．２０〜０．５０質量％である。ＣｏはＰとの化合物の析出物を多く形成し、引張強さを向上させる成分である。銅合金管（Ａ）中のＣｏの含有量及びＰの含有量が上記範囲にあることにより、７００℃以上の温度での溶体化処理とその後の析出処理により、ＣｏとＰとの化合物を十分に析出させることができ、高い強度を維持することができる。銅合金管（Ａ）中のＣｏの含有量が、上記範囲を超えると、伸びが低くなり過ぎるため、ヘアピン曲げ又は拡管性に悪影響を及ぼし、Ｐの含有量が、上記範囲を超えると、伸びが低くなるため、加工性が低くなり、熱間加工又は冷間加工の際に、割れが生じるおそれがある。また、Ｃｏの含有量及びＰの含有量が上記範囲未満だと、ＣｏとＰとの化合物の析出量が少なくなり、強度が低くなってしまう。
【００１８】
本発明の銅合金管（Ａ）の引張強度は、３００ＭＰａ以上である。銅合金管（Ａ）の引張強度が上記範囲未満だと、薄肉化したときの強度が不十分となる。
【００１９】
本発明の銅合金管（Ａ）の伸び（δ）は、３０％以上、好ましくは３５％以上である。本発明の銅合金管（Ａ）の伸び（δ）が上記範囲未満だと、ヘアピン曲げ性が悪くなる。
【００２０】
本発明の銅合金管（Ａ）は、少なくとも、鋳造工程、熱間押出加工前の加熱処理、熱間押出加工、冷間加工、溶体化処理、焼鈍及び析出処理を行い得られる銅合金管である。また、本発明の銅合金管（Ａ）は、更に、管内面にらせん状の溝を形成させる転造加工を行い得られる銅合金管であってもよい。また、本発明の銅合金管（Ａ）は、これらの工程又は処理の間に、必要に応じ、均質化処理、中間焼鈍等と呼ばれる加熱及び冷却を行う処理を行い得られたものであってもよい。溶体化処理は、熱間押出加工前の加熱処理や、中間焼鈍処理で兼ねることができ、また、析出処理は均質化処理後の冷却処理で兼ねることができる。
【００２１】
鋳造工程では、常法に従って、溶解及び鋳造して、所定の元素が所定の含有量で配合されているビレットを得る。例えば、銅の地金及び本発明の銅合金管の含有元素の地金又は含有元素と銅の合金を、本発明の銅合金管中の含有量が、所定の含有量となるように配合して、成分調整を行い、次いで、高周波溶解炉等を用いて、ビレットを鋳造する。次いで、鋳造後、ビレットを冷却する。
【００２２】
熱間押出加工前の加熱処理では、鋳造により得られたビレットを、８５０〜９５０℃の温度で加熱する。この加熱処理は鋳造時の偏析を解消するための均質化処理を兼ねることができる。
【００２３】
熱間押出工程では、８５０〜９５０℃の温度に加熱されたビレットを、熱間押出する。熱間押出は、マンドレル押出によって行われる。すなわち、加熱前に、冷間で予め穿孔したビレット、あるいは、押出前に熱間で穿孔したビレットに、マンドレルを挿入した状態で、熱間押出を行う。そして、熱間押出を行った後、速やかに冷却して、熱間押出素管を得る。
【００２４】
冷間加工では、熱間加工により得られた熱間押出素管を、冷間圧延や冷間引き抜き等の冷間での加工を行い、管の外径及び肉厚を減じていき、継目無素管を得る。
【００２５】
銅合金管（Ａ）が、内面溝が形成されていない内面平滑管（ベアー管）の場合は、冷間加工に次いで、冷間加工により得られた継目無素管を、６００〜７００℃で加熱し、次いで、冷却する焼鈍及び析出処理を行う。そして、焼鈍及び析出処理を行うことにより、銅合金管（Ａ）を得る。
【００２６】
また、銅合金管（Ａ）が、内面溝が形成されている内面溝付管の場合、冷間加工に次いで、冷間加工により得られた継目無素管を、７００〜９００℃で加熱する中間焼鈍を行い、冷却後、転造加工を行う。転造加工では、継目無素管内に、外面にらせん状の溝加工を施した転造プラグを配置して、高速回転する複数の転造ボールによって、管の外側から押圧して、管の内面に転造プラグの溝を転写して、管の内面に溝を形成させる。次いで、転造を施した継目無管を、６００〜７００℃で加熱し、冷却する焼鈍及び析出処理を行う。そして、焼鈍及び析出処理を行うことにより、銅合金管（Ａ）を得る。
【００２７】
０．３５〜１．２０質量％のＣｏと、０．２０〜０．５０質量％のＰと、を含有し、残部Ｃｕ及び不可避不純物からなる銅合金は、鋳造工程、熱間押出加工前の加熱処理、熱間押出加工、冷間加工、溶体化処理、焼鈍及び析出処理が行われた後の強度が３００ＭＰａ以上となるので、本発明の銅合金管（Ａ）の強度は、３００ＭＰａ以上である。また、０．３５〜１．２０質量％のＣｏと、０．２０〜０．５０質量％のＰと、を含有し、残部Ｃｕ及び不可避不純物からなる銅合金は、鋳造工程、熱間押出加工前の加熱処理、熱間押出加工、冷間加工、溶体化処理、焼鈍及び析出処理が行われた後の伸びが３０％以上、好ましくは３５％以上となるので、本発明の銅合金管（Ａ）の伸びは、３０％以上、好ましくは３５％以上である。
【００２８】
上記のようにして得られる銅合金管（Ａ）は、継目無管であるが、熱交換器の伝熱管として、熱交換器の製造に用いられるときには、所定の長さ及び形状に加工された後、熱交換器の他の部材と共に組み付けられて、７００〜９５０℃の温度でろう付け加熱及び冷却されて、ろう付けされる。
【００２９】
本発明の銅合金管（Ｂ）は、本発明の銅合金管（Ａ）を、７００〜９５０℃の温度で加熱する熱処理及び冷却を行い得られる銅合金管である。本発明の銅合金管（Ａ）が７００〜９５０℃の温度で加熱されると析出物が再固溶状態となるが、ＣｏとＰとの化合物は析出速度が速いために、加熱後の冷却工程において、銅合金中にＣｏとＰとの化合物が多数析出する。そして、多数析出したＣｏとＰとの化合物により、銅合金の強度が高められるので、本発明の銅合金管（Ｂ）は、本発明の銅合金管（Ａ）の強度を維持するか、あるいは、本発明の銅合金管（Ａ）より強度が低下したとしても、３００ＭＰａ未満にまで強度が低下することはない。このことから、本発明の銅合金管（Ｂ）の強度は、３００ＭＰａ以上となる。本発明の銅合金管（Ｂ）を得るために、本発明の銅合金管（Ａ）を７００〜９５０℃で加熱するときの加熱時間は、適宜選択されるが、通常１０〜３６００秒、好ましくは３０〜１８０秒である。また、７００〜９５０℃での加熱処理後の冷却は、放冷で十分であり、例えば、析出金属元素の析出を促すために、徐冷を行う必要はない。つまり、本発明の銅合金管（（Ａ）及び（Ｂ））では、ＣｏとＰとの化合物は析出速度が速いために、放冷時の冷却速度でも強度の維持又は強度を３００ＭＰａ以上とするのに十分な量のＣｏとＰとの化合物が析出する。なお、本発明の銅合金管（Ｂ）は、本発明の銅合金管（Ａ）の全体が７００〜９５０℃での加熱処理及び冷却されることにより得られたものであっても、本発明の銅合金管（Ａ）のうちの一部が７００〜９５０℃での加熱処理及び冷却されることにより得られたものであってもよい。
【００３０】
熱交換器の製造の際に、本発明の銅合金管（Ａ）を、所定の長さ及び形状に加工した後、熱交換器の他の部材と共に組み付けて、７００〜９５０℃の温度でろう付け加熱し、次いで、冷却して、ろう付けする場合は、７００〜９５０℃の温度で行うろう付け加熱が、７００〜９５０℃の温度で加熱する熱処理に該当する。また、熱交換器の製造の際は、ろう付け加熱後は、通常、放冷により冷却されるが、本発明の銅合金管（Ａ）を、７００〜９５０℃の温度でろう付け加熱した後の冷却は、放冷でよい。そして、７００〜９５０℃の温度でろう付け加熱及び冷却された後の銅合金管、つまり、熱交換器の伝熱管としてろう付けされた銅合金管が、本発明の銅合金管（Ｂ）である。
【００３１】
本発明の銅合金管（Ｂ）の化学組成は、本発明の銅合金管（Ａ）と同じである。つまり、本発明の銅合金管（Ｂ）は、０．３５〜１．２０質量％のＣｏと、０．２０〜０．５０質量％のＰと、を含有し、残部Ｃｕ及び不可避不純物からなる銅合金である。
【００３２】
本発明の銅合金管（Ｂ）の引張強度は、３００ＭＰａ以上である。銅合金管（Ｂ）の引張強度が上記範囲未満だと、薄肉化したときの強度が不十分となる。
【００３３】
本発明の銅合金管（Ａ）は、７００〜９５０℃の温度で加熱され、次いで、冷却されても、強度が３００ＭＰａ以上である銅合金管である。また、本発明の銅合金管（Ｂ）は、本発明の銅合金管（Ａ）が７００〜９５０℃の温度で加熱され、次いで、冷却された後の銅合金管である。
【００３４】
熱交換器の製造の際に、銅合金管を、所定の長さ及び形状に加工した後、熱交換器の他の部材と共に組み付けて、７００〜９５０℃の温度でろう付け加熱し、次いで、冷却して、ろう付けする場合、ろう付け部分が７００〜９５０℃に加熱されても、銅合金管のうちのろう付け部分以外の部分の温度は、７００〜９５０℃までは高くならない。そのため、ろう付け加熱及び冷却により製造される熱交換器の製造用に、本発明の銅合金管（Ａ）が用いられる場合、ろう付け後の熱交換器中の銅合金管には、７００〜９５０℃に加熱された部分と、７００℃までは加熱されなかった部分が存在する。そうすると、本発明の銅合金管（Ａ）の強度が３００ＭＰａ以上でないと、ろう付け後の熱交換器中の銅合金管の全ての部分が、３００ＭＰａ以上とならない。言い換えると、７００℃までは加熱されなかった部分は、本発明の銅合金管（Ａ）の強度が３００ＭＰａ以上であれば、ろう付け後も３００ＭＰａ以上の強度であり、且つ、７００〜９５０℃に加熱された部分は、本発明の銅合金管（Ａ）が規定の化学組成を有することにより、ろう付け後も、３００ＭＰａ以上の強度が維持されるので、ろう付け後の強度が３００ＭＰａ以上となる。よって、本発明の銅合金管（Ａ）及び（Ｂ）の強度が３００ＭＰａ以上であることにより、薄肉化が可能となる。
【００３５】
本発明の銅合金管（Ａ）が加熱処理されるときの加熱温度は、好ましくは８５０〜９００℃である。
【００３６】
本発明の銅合金管（Ａ）を用いて製造される熱交換器は、伝熱管がろう付けされており、該伝熱管が本発明の銅合金管（Ｂ）である熱交換器である。この熱交換器は、伝熱管として本発明の銅合金管（Ｂ）を有し、伝熱管以外に、フィン材、分流器、継手、エンドプレート等の部材を有する。
【００３７】
本発明の銅合金管（Ａ）を用いる熱交換器の製造方法は、本発明の銅合金管（Ａ）及び本発明の銅合金管（Ａ）以外の熱交換器用の部材を、熱交換器の構造に組み立て、次いで、７００〜９５０℃の温度でろう付け加熱し、次いで、冷却して、本発明の銅合金管（Ｂ）を有する熱交換器を得る、熱交換器の製造方法である。
【００３８】
以下、本発明を実施例に基づき詳細に説明する。ただし、本発明は、以下の実施例に制限されるものではない。
【実施例】
【００３９】
（実施例及び比較例）
Ｃｕの地金、Ｃｕ−Ｃｏ母合金、Ｃｕ−Ｐ母合金を用いて、高周波溶解炉にて、表１に示す化学組成で、φ１００ｍｍの鋳塊を製造し、次いで、φ９０ｍｍに皮剥きしてビレットを得た。次いで、ビレットを９００℃に加熱して、熱間押出を行い、φ２０ｍｍ×厚み１．５ｍｍの熱間押出素管とした。次いで、９００℃の炉内で加熱し、直ちに水槽へ投入して冷却した。次いで、冷間でφ１０ｍｍ×厚さ０．５ｍｍに引抜加工を行った後、６５０℃で０．５時間の加熱を行い、銅合金管ａを得た。次いで、得られた銅合金管ａを８５０〜９００℃で３０秒間加熱処理し、銅合金管ｂを得た。
【００４０】
【表１】
2016180170.tif 000002
【００４１】
ＪＩＳ  Ｚ  ２２４１に準じて、得られた銅合金管ａの０．２％耐力、引張強さ、伸び、及び得られた銅合金管ｂの引張強さを測定した。その結果を表２に示す。比較例４及び８については、熱間押出時に割れが発生したため、試験を行わなかった。
【００４２】
【表２】
2016180170.tif 000003
【産業上の利用可能性】
【００４３】
本発明によれば、ろう付け後の強度が高く、薄肉化が可能となるので、コストを削減することができる。